(57)【要約】  連続成形性、耐熱性、及び表面性（低拡散反射率）に優れる光反射部品及びその製造方法を提供する。（Ａ）ポリアリーレンスルフィド樹脂１００質量部と、（Ｂ１）繊維長が１〜５ｍｍの繊維状無機充填剤１０〜１２０質量部と、（Ｃ）粉粒体充填剤１０〜２２０質量部と、を含む混合物を溶融混練して得られる樹脂組成物を、ダイヤモンド状炭素被膜でキャビティ表面を表面処理した金型を用いて射出成形する工程を有する光反射部品の製造方法である。【特許請求の範囲】
【請求項１】
（Ａ）ポリアリーレンスルフィド樹脂１００質量部と、（Ｂ１）繊維長が１〜５ｍｍの繊維状無機充填剤１０〜１２０質量部と、（Ｃ）粉粒体充填剤１０〜２２０質量部と、を含む混合物を溶融混練して得られる樹脂組成物を、ダイヤモンド状炭素被膜でキャビティ表面を表面処理した金型を用いて射出成形する工程を有する光反射部品の製造方法。
【請求項２】
（Ａ）ポリアリーレンスルフィド樹脂１００質量部と、（Ｂ２）繊維長が３０μｍ以上１０００μｍ未満のウィスカ状無機充填剤３０〜１５０質量部と、（Ｃ）粉粒体充填剤１０〜２２０質量部と、を含む混合物を溶融混練して得られる樹脂組成物を、ダイヤモンド状炭素被膜でキャビティ表面を表面処理した金型を用いて射出成形する工程を有する光反射部品の製造方法。
【請求項３】
（Ａ）ポリアリーレンスルフィド樹脂１００質量部と、
（Ｂ２ａ）繊維長が２μｍ以上３０μｍ未満のウィスカ状無機充填剤Ｘ質量部と、
（Ｂ２ｂ）繊維長が１００μｍ以上１０００μｍ未満で、且つ繊維径が５〜５０μｍのウィスカ状無機充填剤Ｙ質量部と、
（Ｃ）粉粒体充填剤１０〜２２０質量部と、を含む混合物を溶融混練して得られ、以下の式（１）〜式（３）のすべてを満たす樹脂組成物を、ダイヤモンド状炭素被膜でキャビティ表面を表面処理した金型を用いて射出成形する工程を有する光反射部品の製造方法。
４／３＜Ｘ／Ｙ≦４  …式（１）
１３≦Ｙ＜３０  …式（２）
５０≦Ｘ＋Ｙ≦１５０  …式（３）
【請求項４】
前記混合物が、（Ａ）ポリアリーレンスルフィド樹脂１００質量部と、（Ｂ１）繊維長が１〜３ｍｍで、且つ繊維径が３〜７μｍの繊維状無機充填剤２０〜４０質量部と、（Ｃ）粉粒体充填剤１０〜２２０質量部と、を含む混合物である請求項１に記載の光反射部品の製造方法。
【請求項５】
前記混合物が、（Ａ）ポリアリーレンスルフィド樹脂１００質量部と、（Ｂ２）繊維長が３０〜１５０μｍで、且つ繊維径が２〜１０μｍのウィスカ状無機充填剤５０〜８０質量部と、（Ｃ）粉粒体充填剤１０〜２２０質量部と、を含む混合物である請求項２に記載の光反射部品の製造方法。
【請求項６】
前記混合物が、（Ａ）ポリアリーレンスルフィド樹脂１００質量部と、（Ｂ２ａ）繊維長が２μｍ以上３０μｍ未満で、且つ繊維径が２〜１０μｍのウィスカ状無機充填剤Ｘ質量部と、（Ｂ２ｂ）繊維長が１００〜１５０μｍで、且つ繊維径が５〜１０μｍのウィスカ状無機充填剤Ｙ質量部と、（Ｃ）粉粒体充填剤１０〜２２０質量部と、を含む混合物であり、以下の式（１）〜式（３’）のすべてを満たす請求項３に記載の光反射部品の製造方法。
４／３＜Ｘ／Ｙ≦４  …式（１）
１３≦Ｙ＜３０  …式（２）
５０≦Ｘ＋Ｙ≦８０  …式（３’）
【請求項７】
前記混合物が、更に（Ｄ）滑剤を含む混合物である請求項１〜６のいずれか１項に記載の光反射部品の製造方法。
【請求項８】
前記（Ｄ）滑剤として、酸価を持たないポリエチレンワックスを用いる請求項７に記載の光反射部品の製造方法。
【請求項９】
前記混合物が、（Ｃ）粉粒体充填剤として、レーザー回折・散乱法で測定した平均粒子径（５０％ｄ）が１．５μｍ以下の粉粒体充填剤５０〜１１０質量部を含み、且つ（Ｄ）酸価を持たないポリエチレンワックス０．１〜２質量部を更に含む混合物である請求項５に記載の光反射部品の製造方法。
【請求項１０】
前記混合物が、（Ｃ）粉粒体充填剤として、レーザー回折・散乱法で測定した平均粒子径（５０％ｄ）が１．５μｍ以下の粉粒体充填剤５０〜１１０質量部を含み、且つ（Ｄ）酸価を持たないポリエチレンワックス０．１〜２質量部を更に含む混合物である請求項６に記載の光反射部品の製造方法。
【請求項１１】
前記混合物が、更に（Ｅ）シラン化合物を含む混合物である請求項１〜１０のいずれか１項に記載の光反射部品の製造方法。
【請求項１２】
射出成形時の保圧力を５０〜７０ＭＰaとする請求項１〜１１のいずれか１項に記載の光反射部品の製造方法。
【請求項１３】
射出成形時の保圧速度を５０〜１５０ｍｍ／ｓｅｃとする請求項１〜１２のいずれか１項に記載の光反射部品の製造方法。
【請求項１４】
請求項１〜１３のいずれか１項に記載の光反射部品の製造方法により製造されてなる光反射部品。
【発明の詳細な説明】
【技術分野】
【０００１】
本発明は、耐熱性及び表面性（低拡散反射率）が要求される、光源の後方に配置され、光源からの光を反射して前方に導く光反射部品及びその製造方法に関し、具体的には、自動車やトラック、自動二輪車等の車両のヘッドランプ等に用いるランプリフレクター、あるいは照明器具類に用いる反射部材などの光反射部品及びその製造方法に関する。
【背景技術】
【０００２】
自動車やトラック、自動二輪車等の車両のヘッドランプに用いるランプリフレクターや、照明器具類に用いる反射部材等の光反射部品としては、従来は金属材料を主体として構成されていたが、近年は、軽量化やデザインの多様化などを目的として成形性に優れた樹脂材料が用いられるようになっている。光反射部品の材料として要求される性能は、十分な機械強度や寸法安定性の他、光源の点灯時に高温に耐えるために耐熱性や、光源からの光を反射して前方に導くため表面性（低拡散反射率）などが挙げられる。このような要求を満足し得る、光反射部品の成形に用いられる樹脂組成物として種々提案されている。中でもポリアリーレンスルフィド樹脂（以下、「ＰＡＳ樹脂」と呼ぶ場合がある。）は耐熱性に優れることから光反射部品用の樹脂として好適である。そして、ＰＡＳ樹脂を含む樹脂組成物を用いた光反射部品として、光反射面として良好な表面性が得られるよう検討されている（例えば、特許文献１〜２参照）。【０００３】
特許文献１には、ランプリフレクター本体と、アルミニウム蒸着層とを備えるランプリフレクターにおいて、ランプリフレクター本体を構成する熱可塑性樹脂として、無機充填材を含有するポリフェニレンサルファイド樹脂等を用い、かつ、ランプリフレクター本体のアルミニウム蒸着層と接する部分を、表面粗度Ｒｙ０．１μｍ以下に研磨された金型で成形された面としたランプリフレクターが開示されている。特に、ポリフェニレンサルファイド樹脂と、無機充填剤としてマイカやチタン酸カリウムウィスカと、所定の粒径の炭酸カルシウムとをそれぞれ所定量配合することで、表面性（平滑性）に優れるとともに、剛性に優れたランプリフレクターを得ることができる旨開示されている。【０００４】
特許文献２には、ポリフェニレンスルフィド樹脂、ケイ酸カルシウムウィスカ及び粒状無機充填物を、それぞれ所定量含有してなる組成物を射出成形して得たランプリフレクター（ランプ反射鏡）が開示されている。当該ランプリフレクターは、表面平滑性を向上させることで、成形品にアンダーコート層を塗工せずに直接金属被膜を設けても反射鏡面を形成することができる。【０００５】
ところで、射出成形においては、連続成形に伴う金型へのガスや樹脂の付着等による汚れ及び劣化により、成形品の表面に曇りが発生するなど表面性が低下することとなるため、金型交換等のメンテナンスが必須である。そのようなメンテナンスは、製造コストや製造効率の観点からは極力少なくすることが好ましい。換言すると、連続成形し続けても成形品の表面に曇り等の発生が少ないことが好ましい。
上記特許文献１及び２においては、上記のような連続成形に伴う成形品の表面性の低下について考慮されたものではない。【０００６】
一方、特許文献３には、樹脂成形品に優れた光沢や外観を与え、かつ離型性良く成形することを目的として、表面にダイヤモンド状炭素被膜を有し、所定の表面粗さ・表面荒れの樹脂成形用金型を使用し、結晶性樹脂（例えば、ポリフェニレンサルファイドまたはポリブチレンテレフタレート等）の融点と金型温度とを所定の関係にしつつ、樹脂を充填する成形方法が開示されている。
特許文献３に記載の成形方法によると、成形品の表面性及び金型からの離型性を向上させることはできるものの、表面性については、あくまでも成形直後、すなわち初期段階における表面性の向上を追求したものである。また、特許文献３には、ランプリフレクター等の光反射部品の成形、殊に連続成形に有効である旨記載されているが、ここでいう連続成形が可能であるというのは、金型からの離型の可否に基づいて判断されるものである。すなわち、上記のような連続成形に伴う成形品の表面性の低下について考慮されたものではない。付言すると、低拡散反射率を有する程の緻密な表面性を維持しつつ連続成形が可能というものではない。
【先行技術文献】
【特許文献】
【０００７】
【特許文献１】特開２０００−７５１１２号公報
【特許文献２】特開平９−２５１８０６号公報
【特許文献３】特開２００５−３４２９２２号公報
【発明の概要】
【発明が解決しようとする課題】
【０００８】
本発明は上記従来の問題点に鑑みなされたものであり、その課題は、連続成形性、耐熱性、及び表面性（低拡散反射率）に優れる光反射部品及びその製造方法を提供することにある。
【課題を解決するための手段】
【０００９】
前記課題を解決する本発明は以下の通りである。
（１）（Ａ）ポリアリーレンスルフィド樹脂１００質量部と、（Ｂ１）繊維長が１〜５ｍｍの繊維状無機充填剤１０〜１２０質量部と、（Ｃ）粉粒体充填剤１０〜２２０質量部と、を含む混合物を溶融混練して得られる樹脂組成物を、ダイヤモンド状炭素被膜でキャビティ表面を表面処理した金型を用いて射出成形する工程を有する光反射部品の製造方法。【００１０】
（２）（Ａ）ポリアリーレンスルフィド樹脂１００質量部と、（Ｂ２）繊維長が３０μｍ以上１０００μｍ未満のウィスカ状無機充填剤３０〜１５０質量部と、（Ｃ）粉粒体充填剤１０〜２２０質量部と、を含む混合物を溶融混練して得られる樹脂組成物を、ダイヤモンド状炭素被膜でキャビティ表面を表面処理した金型を用いて射出成形する工程を有する光反射部品の製造方法。【００１１】
（３）（Ａ）ポリアリーレンスルフィド樹脂１００質量部と、
（Ｂ２ａ）繊維長が２μｍ以上３０μｍ未満のウィスカ状無機充填剤Ｘ質量部と、
（Ｂ２ｂ）繊維長が１００μｍ以上１０００μｍ未満で、且つ繊維径が５〜５０μｍのウィスカ状無機充填剤Ｙ質量部と、
（Ｃ）粉粒体充填剤１０〜２２０質量部と、を含む混合物を溶融混練して得られ、以下の式（１）〜式（３）のすべてを満たす樹脂組成物を、ダイヤモンド状炭素被膜でキャビティ表面を表面処理した金型を用いて射出成形する工程を有する光反射部品の製造方法。
４／３＜Ｘ／Ｙ≦４  …式（１）
１３≦Ｙ＜３０  …式（２）
５０≦Ｘ＋Ｙ≦１５０  …式（３）【００１２】
（４）前記混合物が、（Ａ）ポリアリーレンスルフィド樹脂１００質量部と、（Ｂ１）繊維長が１〜３ｍｍで、且つ繊維径が３〜７μｍの繊維状無機充填剤２０〜４０質量部と、（Ｃ）粉粒体充填剤１０〜２２０質量部と、を含む混合物である前記（１）に記載の光反射部品の製造方法。【００１３】
（５）前記混合物が、（Ａ）ポリアリーレンスルフィド樹脂１００質量部と、（Ｂ２）繊維長が３０〜１５０μｍで、且つ繊維径が２〜１０μｍのウィスカ状無機充填剤５０〜８０質量部と、（Ｃ）粉粒体充填剤１０〜２２０質量部と、を含む混合物である前記（２）に記載の光反射部品の製造方法。【００１４】
（６）前記混合物が、（Ａ）ポリアリーレンスルフィド樹脂１００質量部と、（Ｂ２ａ）繊維長が２μｍ以上３０μｍ未満で、且つ繊維径が２〜１０μｍのウィスカ状無機充填剤Ｘ質量部と、（Ｂ２ｂ）繊維長が１００〜１５０μｍで、且つ繊維径が５〜１０μｍのウィスカ状無機充填剤Ｙ質量部と、（Ｃ）粉粒体充填剤１０〜２２０質量部と、を含む混合物であり、以下の式（１）〜式（３’）のすべてを満たす前記（３）に記載の光反射部品の製造方法。
４／３＜Ｘ／Ｙ≦４  …式（１）
１３≦Ｙ＜３０  …式（２）
５０≦Ｘ＋Ｙ≦８０  …式（３’）【００１５】
（７）前記混合物が、更に（Ｄ）滑剤を含む混合物である前記（１）〜（６）のいずれかに記載の光反射部品の製造方法。【００１６】
（８）前記（Ｄ）滑剤として、酸価を持たないポリエチレンワックスを用いる前記（７）に記載の光反射部品の製造方法。【００１７】
（９）前記混合物が、（Ｃ）粉粒体充填剤として、レーザー回折・散乱法で測定した平均粒子径（５０％ｄ）が１．５μｍ以下の粉粒体充填剤５０〜１１０質量部を含み、且つ（Ｄ）酸価を持たないポリエチレンワックス０．１〜２質量部を更に含む混合物である前記（５）に記載の光反射部品の製造方法。【００１８】
（１０）前記混合物が、（Ｃ）粉粒体充填剤として、レーザー回折・散乱法で測定した平均粒子径（５０％ｄ）が１．５μｍ以下の粉粒体充填剤５０〜１１０質量部を含み、且つ（Ｄ）酸価を持たないポリエチレンワックス０．１〜２質量部を更に含む混合物である前記（６）に記載の光反射部品の製造方法。【００１９】
（１１）前記混合物が、更に（Ｅ）シラン化合物を含む混合物である前記（１）〜（１０）のいずれかに記載の光反射部品の製造方法。【００２０】
（１２）射出成形時の保圧力を５０〜７０ＭＰaとする前記（１）〜（１１）のいずれかに記載の光反射部品の製造方法。【００２１】
（１３）射出成形時の保圧速度を５０〜１５０ｍｍ／ｓｅｃとする前記（１）〜（１２）のいずれかに記載の光反射部品の製造方法。【００２２】
（１４）前記（１）〜（１３）のいずれかに記載の光反射部品の製造方法により製造されてなる光反射部品。
【発明の効果】
【００２３】
本発明によれば、連続成形性、耐熱性、及び表面性（低拡散反射率）に優れる光反射部品及びその製造方法を提供することができる。
【発明を実施するための形態】
【００２４】
＜光反射部品の製造方法＞
第１の態様による本発明の光反射部品の製造方法は、（Ａ）ポリアリーレンスルフィド樹脂１００質量部と、（Ｂ１）繊維長が１〜５ｍｍの繊維状無機充填剤１０〜１２０質量部と、（Ｃ）粉粒体充填剤１０〜２２０質量部と、を含む混合物を溶融混練して得られる樹脂組成物を、ダイヤモンド状炭素被膜でキャビティ表面を表面処理した金型を用いて射出成形する工程を有することを特徴としている。
また、第２の態様による本発明の光反射部品の製造方法は、（Ａ）ポリアリーレンスルフィド樹脂１００質量部と、（Ｂ２）繊維長が３０μｍ以上１０００μｍ未満のウィスカ状無機充填剤３０〜１５０質量部と、（Ｃ）粉粒体充填剤１０〜２２０質量部と、を含む混合物を溶融混練して得られる樹脂組成物を、ダイヤモンド状炭素被膜でキャビティ表面を表面処理した金型を用いて射出成形する工程を有することを特徴としている。
更に、第３の態様による本発明の光反射部品の製造方法は、（Ａ）ポリアリーレンスルフィド樹脂１００質量部と、（Ｂ２ａ）繊維長が２μｍ以上３０μｍ未満のウィスカ状無機充填剤Ｘ質量部と、（Ｂ２ｂ）繊維長が１００μｍ以上１０００μｍ未満で、且つ繊維径が５〜５０μｍのウィスカ状無機充填剤Ｙ質量部と、（Ｃ）粉粒体充填剤１０〜２２０質量部と、を含む混合物を溶融混練して得られ、以下の式（１）〜式（３）のすべてを満たす樹脂組成物を、ダイヤモンド状炭素被膜でキャビティ表面を表面処理した金型を用いて射出成形する工程を有することを特徴としている。
４／３＜Ｘ／Ｙ≦４  …式（１）
１３≦Ｙ＜３０  …式（２）
５０≦Ｘ＋Ｙ≦１５０  …式（３）
【００２５】
本発明の光反射部品の製造方法は、いずれの態様においても、上記のような樹脂組成物を、上記所定の金型を用いて射出成形することで、光反射部品に要求される耐熱性及び表面性（低拡散反射率）に優れた光反射部品を製造することができる。また、そのような特性を維持した状態で連続成形が可能であるという、優れた連続成形性を有する。ここで、本発明において「連続成形性」とは、成形品の表面に曇り等を発生させることなく連続で成形し得る性能をいう。
以下にまず、本発明の製造方法に用いる樹脂組成物（混合物）の各成分について詳述する。
【００２６】
［（Ａ）ポリアリーレンスルフィド樹脂］
（Ａ）樹脂成分としてのポリアリーレンスルフィド樹脂は、主として、繰返し単位として−（Ａｒ−Ｓ）−（但しＡｒはアリーレン基）で構成された高分子化合物であり、本発明では一般的に知られている分子構造のＰＡＳ樹脂を使用することができる。
【００２７】
上記アリーレン基としては、例えば、ｐ−フェニレン基、ｍ−フェニレン基、ｏ−フェニレン基、置換フェニレン基、ｐ，ｐ’−ジフェニレンスルフォン基、ｐ，ｐ’−ビフェニレン基、ｐ，ｐ’−ジフェニレンエーテル基、ｐ，ｐ’−ジフェニレンカルボニル基、ナフタレン基などが挙げられる。ＰＡＳ樹脂は、上記繰返し単位のみからなるホモポリマーでも良いし、下記の異種繰返し単位を含んだコポリマーが加工性等の点から好ましい場合もある。
【００２８】
ホモポリマーとしては、アリーレン基としてｐ−フェニレン基を用いた、ｐ−フェニレンサルファイド基を繰返し単位とするポリフェニレンスルフィド樹脂（以下、「ＰＰＳ樹脂」とも言う。）が好ましく用いられる。また、コポリマーとしては、前記のアリーレン基からなるアリーレンサルファイド基の中で、相異なる２種以上の組み合わせが使用できるが、中でもｐ−フェニレンサルファイド基とｍ−フェニレンサルファイド基を含む組み合わせが特に好ましく用いられる。この中で、ｐ−フェニレンサルファイド基を７０モル％以上、好ましくは８０モル％以上含むものが、耐熱性、成形性、機械的特性等の物性上の点から適当である。また、これらのＰＡＳ樹脂の中で、２官能性ハロゲン芳香族化合物を主体とするモノマーから縮重合によって得られる実質的に直鎖状構造の高分子量ポリマーが、特に好ましく使用できる。尚、本発明に用いる(Ａ)ＰＡＳ樹脂は、異なる２種類以上の分子量のＰＡＳ樹脂を混合して用いてもよい。
【００２９】
尚、直鎖状構造のＰＡＳ樹脂以外にも、縮重合させるときに、３個以上のハロゲン置換基を有するポリハロ芳香族化合物等のモノマーを少量用いて、部分的に分岐構造または架橋構造を形成させたポリマーや、低分子量の直鎖状構造ポリマーを酸素等の存在下、高温で加熱して酸化架橋または熱架橋により溶融粘度を上昇させ、成形加工性を改良したポリマーも挙げられる。中でも、分岐構造や架橋構造を形成させたポリマーは、直鎖状構造ポリマーに比べて早く固化するため連続成形には好適である。
【００３０】
本発明に使用する基体樹脂としてのＰＡＳ樹脂の溶融粘度（３１０℃・せん断速度１２１６ｓｅｃ−１）は、上記混合系の場合も含め６００Ｐａ・ｓ以下が好ましく、中でも８〜３００Ｐａ・ｓの範囲にあるものは、機械的物性と流動性のバランスが優れており、特に好ましい。溶融粘度が６００Ｐａ・ｓを超えると表面性を良好とすることが困難となり、不具合が生じることがある。
【００３１】
［（Ｂ１）繊維状無機充填剤、（Ｂ２）ウィスカ状無機充填剤］
本発明においては、機械強度の向上のために、第１の態様においては（Ｂ１）繊維状無機充填剤が、第２及び第３の態様においては（Ｂ２）ウィスカ状無機充填剤が配合される。ここで、繊維状無機充填剤及びウィスカ状無機充填剤は、いずれも形状は繊維状ではあるが、本発明においては、繊維状であって「長さ１ｍｍ以上の無機充填剤」を「繊維状無機充填剤」、「長さ１ｍｍ未満の無機充填剤」を「ウィスカ状無機充填剤」とする。
以下、（Ｂ１）繊維状無機充填剤及び（Ｂ２）ウィスカ状無機充填剤について、順次説明する。
【００３２】
（（Ｂ１）繊維状無機充填剤）
上述の通り、第１の態様においては、（Ｂ１）繊維状無機充填剤が配合されるが、本発明において使用できる繊維状無機充填剤としては、ガラス繊維、シリカ繊維、ステンレス、アルミニウム、チタン、銅、真鍮等の金属の繊維状物等が挙げられる。これらの中でもガラス繊維が好ましい。また、これらは単独で使用してもよいし、２種以上を併用してもよい。
【００３３】
前記繊維状無機充填剤の繊維長は、強度、耐熱性、表面性（低拡散反射率）、及び靭性の点から、１〜５ｍｍが好ましく、１〜３ｍｍがより好ましい。当該繊維長が５ｍｍを超えると表面性（低拡散反射率）が悪化する。
【００３４】
また、繊維状無機充填剤の繊維径は、表面性（低拡散反射率）向上の点から、１４μｍ以下が好ましく、３〜７μｍがより好ましい。
【００３５】
第１の態様において、溶融混練して樹脂組成物を得るための混合物の調製に際し、（Ｂ１）繊維状無機充填剤は、（Ａ）ＰＡＳ樹脂１００質量部に対して１０〜１２０質量部配合する。当該配合量が１０質量部未満であると、強度、耐熱性に劣り、１２０質量部を超えると表面性（低拡散反射率）が悪化すると共に靭性が低下する。（Ｂ１）繊維状無機充填剤の配合量は、好ましくは２０〜４０質量部である。２０〜４０質量部であると、表面性（低拡散反射率）が更に向上する。
【００３６】
（（Ｂ２）ウィスカ状無機充填剤）
上述の通り、第２及び第３の態様においては、（Ｂ２）ウィスカ状無機充填剤が配合されるが、本発明において使用できるウィスカ状無機充填剤としては、ウォラストナイト、アスベスト繊維、アルミナ繊維、ジルコニア繊維、窒化硼素繊維、窒化珪素繊維、硼素繊維、チタン酸カリウム繊維等が挙げられる。これらの中でもウォラストナイトが好ましい。また、これらは単独で使用してもよいし、２種以上を併用してもよい。
【００３７】
一方、第２の態様においては、（Ｂ２）繊維長が３０μｍ以上１０００μｍ未満のウィスカ状無機充填剤を用い、第３の態様においては（Ｂ２ａ）繊維長が２μｍ以上３０μｍ未満のウィスカ状無機充填剤と、（Ｂ２ｂ）繊維長が１００μｍ以上１０００μｍ未満で、且つ繊維径が５〜５０μｍのウィスカ状無機充填剤とを併用する。
【００３８】
上記の通り、第２の態様においては、繊維長が３０μｍ以上１０００μｍ未満のウィスカ状無機充填剤を用いるが、当該範囲内の繊維長のものを用いると、強度、耐熱性、表面性（低拡散反射率）、及び靭性において優れた光反射部品が得られる。当該繊維長は３０〜６００μｍが好ましく、３０〜１５０μｍがより好ましい。
【００３９】
また、（Ｂ２）ウィスカ状無機充填剤の繊維径は、５０μｍ以下が好ましく、２〜４０μｍがより好ましく、２〜１０μｍが更に好ましい。
【００４０】
第２の態様において、溶融混練して樹脂組成物を得るための混合物の調製に際し、（Ｂ２）ウィスカ状無機充填剤は、（Ａ）ＰＡＳ樹脂１００質量部に対して３０〜１５０質量部配合する。当該配合量が３０質量部未満であると、強度、耐熱性に劣り、１５０質量部を超えると表面性（低拡散反射率）が悪化すると共に靭性が低下する。（Ｂ２）ウィスカ状無機充填剤の配合量は、好ましくは５０〜８０質量部である。５０〜８０質量部であると、表面性（低拡散反射率）が更に向上する。
なお、第２の態様において、本発明の効果を阻害しない範囲で、ウィスカ状無機充填剤成分の総配合量が３０〜１５０質量部の範囲内であれば、上記繊維長のウィスカ状無機充填剤の他、第３の態様における（Ｂ２ａ）及び（Ｂ２ｂ）以外の繊維長のウィスカ状無機充填剤を併用してもよい。
また、第２の態様において、（Ｂ２）ウィスカ状無機充填剤は、繊維長３０μｍ以上１０００μｍ未満の範囲内であれば、単一の繊維長のものを用いてもよいし、異なる繊維長のものを併用してもよい。
【００４１】
一方、第３の態様においては、上記の通り、（Ｂ２ａ）繊維長が２μｍ以上３０μｍ未満のウィスカ状無機充填剤と、（Ｂ２ｂ）繊維長が１００μｍ以上１０００μｍ未満で、且つ繊維径が５〜５０μｍのウィスカ状無機充填剤とを併用する。
（Ｂ２ａ）においては、繊維長は２μｍ以上３０μｍ未満であり、特に２〜１０μｍが好ましい。当該繊維長が２μｍ以上３０μｍ未満であると、表面性（低拡散反射率）に優れるとともに、連続成形性にも優れた光反射部品が得られる。また、（Ｂ２ａ）において、繊維径は２〜１０μｍが好ましく、２〜５μｍがより好ましい。
【００４２】
（Ｂ２ｂ）においては、繊維長は１００μｍ以上１０００μｍ未満であり、且つ繊維径は５〜５０μｍである。繊維長としては、１００〜６００μｍが好ましく、１００〜１５０μｍがより好ましい。当該繊維長が１００μｍ以上１０００μｍ未満であると、耐熱性に優れた光反射部品が得られる。また繊維径としては、５〜１０μｍが好ましい。当該繊維径が５〜５０μｍであると、溶融混練の際に折れにくく、溶融混練後も効果を発現するのに必要な繊維長を有するため、耐熱性に優れた光反射部品が得られる。
【００４３】
一方、第３の態様において、溶融混練して樹脂組成物を得るための混合物の調製に際し、（Ｂ２ａ）及び（Ｂ２ｂ）それぞれのウィスカ状無機充填剤はＸ質量部、Ｙ質量部配合する。ここで、上記各ウィスカ状無機充填剤は、Ｘ及びＹが以下の式（１）〜式（３）のすべてを満たすように配合される。
４／３＜Ｘ／Ｙ≦４  …式（１）
１３≦Ｙ＜３０  …式（２）
５０≦Ｘ＋Ｙ≦１５０  …式（３）
式（１）は、（Ｂ２ａ）及び（Ｂ２ｂ）それぞれのウィスカ状無機充填剤の配合比について規定する式である。式（１）を満たすことで、表面性（低拡散反射率）、連続成形性、耐熱性において優れた光反射部品が得られる。式（１）において、下限４／３に近づくほど、耐熱性において優れた光反射部品が得られる。一方、上限４に近づくほど、表面性（低拡散反射率）、連続成形性に優れた光反射部品が得られる。本発明の製造方法の対象である光反射部品においては、表面性（低拡散反射率）に対してより高い要求があるため、２．５〜４が好ましく、３〜４がより好ましい。
また、式（２）は、（Ｂ２ｂ）成分の配合量のみを規定する式である。当該配合量が１３質量部以上３０質量部未満であると、表面性（低拡散反射率）に優れるとともに、耐熱性にも優れた光反射部品が得られる。
【００４４】
式（３）は、（Ｂ２ａ）及び（Ｂ２ｂ）それぞれのウィスカ状無機充填剤の総配合量について規定する式である。つまり、（Ｂ２ａ）及び（Ｂ２ｂ）それぞれのウィスカ状無機充填剤の総量は、５０〜１５０質量部であることを示す。当該総配合量が５０質量部未満であると、強度、耐熱性に劣り、１５０質量部を超えると表面性（低拡散反射率）が悪化すると共に靭性が低下する。当該総配合量は、好ましくは５０〜８０質量部である（式（３’））。５０〜８０質量部であると、表面性（低拡散反射率）が更に向上する。
【００４５】
［（Ｃ）粉粒体充填剤］
本発明においては、ひけを抑制するために、（Ｃ）粉粒体充填剤が配合される。（Ｃ）粉粒体充填剤としては、例えば、炭酸カルシウム、シリカ、合成シリカ、カオリン、中空ガラスビーズ、硫酸バリウム、炭酸バリウム、酸化チタン、酸化亜鉛、酸化アルミニウム、タルク、クレー、陶土、チャイナクレー、珪砂、珪石、珪藻土、等が挙げられ、中でも、炭酸カルシウム、シリカ、合成シリカ、カオリン、中空ガラスビーズ、硫酸バリウムが好ましい。また、これらは単独で使用してもよいし、２種以上を併用してもよい。
【００４６】
（Ｃ）粉粒体充填剤のレーザー回折・散乱法で測定した平均粒子径（５０％ｄ）は、５．０μｍ以下であることが好ましく、２.０μｍ以下であることがより好ましい。更に１．５μｍ以下が好ましい。
【００４７】
本発明において、ひけの抑制を効率的に発揮するために、溶融混練して樹脂組成物を得るための混合物の調製に際し、（Ｃ）粉粒体充填剤は、（Ａ）ＰＡＳ樹脂１００質量部に対して１０〜２２０質量部配合するが、５０〜１１０質量部配合することが好ましい。なお、ひけを抑制することで、拡散反射率を低下させることができる。
【００４８】
また、（Ｃ）粉粒体充填剤の、レーザー回折・散乱法で測定した平均粒子径（５０％ｄ）が１．５μｍ以下、且つ（Ａ）ＰＡＳ樹脂１００質量部に対して５０〜１１０質量部の配合量の樹脂組成物の組成とすると、特に表面性（低拡散反射率）が極めて良好になり、成形品の光反射領域に、表面平滑性向上のためのアンダーコート層を形成することなく、金属を直接蒸着して光反射面（鏡面）とすることが可能となる。
【００４９】
［（Ｄ）滑剤］
本発明においては、成形性、離型性、計量安定性を向上させるために（Ｄ）滑剤を配合することが好ましい。（Ｄ）滑剤としては、その種類に特に制限はなく、例えば、ポリエチレンワックス、ペンタエリスリトールステアリン酸エステル、モンタン酸エステル、エチレンビスステアリン酸アミド等が好ましい。中でも、酸化を持たないポリエチレンワックスを用いることが好ましい。何故なら、ポリエチレンワックスは耐酸化性に優れており、成形の際に劣化しないが、中でも酸価０のポリエチレンワックスは極性が無いため、極性があるＰＡＳ樹脂とは相溶せず、そのため効果的な離型剤として機能する。ひいては、酸価を持たないポリエチレンワックスを用いると、連続成形性において優れた光反射部品が得られる。
なお、例えばポリエチレンワックスの酸価とは、ポリエチレンワックス１ｇを中和するのに必要な水酸化カリウムのｍｇ数を意味する。
【００５０】
本発明においては、成形性、離型性、計量安定性を更に向上させるために、溶融混練して樹脂組成物を得るための混合物の調製に際し、（Ｄ）滑剤は、（Ａ）ＰＡＳ樹脂１００質量部に対して０．１〜２質量部配合することが好ましく、０．２〜２質量部配合することがより好ましく、０．５〜１質量部配合することが、更に好ましい。
【００５１】
［（Ｅ）シラン化合物］
本発明においては、連続成形性を更に向上させるために、（Ｅ）シラン化合物を配合することが好ましい。シラン化合物としては、特に限定されるものではなく、例えば、エポキシアルコキシシラン、アミノアルコキシシラン、ビニルアルコキシシラン、メルカプトアルコキシシラン等のアルコキシシランが挙げられ、これらの１種または２種以上が用いられる。尚、アルコキシ基の炭素数は１〜１０が好ましく、特に好ましくは１〜４である。
【００５２】
エポキシアルコキシシランの例としては、γ−グリシドキシプロピルトリメトキシシラン、β−（３，４−エポキシシクロヘキシル）エチルトリメトキシシラン、γ−グリシドキシプロピルトリエトキシシラン等が挙げられる。
【００５３】
アミノアルコキシシランの例としては、γ−アミノプロピルトリメトキシシラン、γ−アミノプロピルトリエトキシシラン、γ−アミノプロピルメチルジメトキシシラン、γ−アミノプロピルメチルジエトキシシラン、Ｎ−（β−アミノエチル）−γ−アミノプロピルトリメトキシシラン、Ｎ−フェニル−γ−アミノプロピルトリメトキシシラン、γ−ジアリルアミノプロピルトリメトキシシラン、γ−ジアリルアミノプロピルトリエトキシシラン等が挙げられる。
【００５４】
ビニルアルコキシシランの例としては、ビニルトリメトキシシラン、ビニルトリエトキシシラン、ビニルトリス（β−メトキシエトキシ）シラン等が挙げられる。
【００５５】
メルカプトアルコキシシランの例としては、γ−メルカプトプロピルトリメトキシシラン、γ−メルカプトプロピルトリエトキシシラン等が挙げられる。
【００５６】
これらの内、エポキシアルコキシシランとアミノアルコキシシランが好ましく、特に好ましいものはγ−アミノプロピルトリエトキシシランである。
【００５７】
本発明において、溶融混練して樹脂組成物を得るための混合物の調製に際し、（Ｅ）シラン化合物は、（Ａ）ＰＡＳ樹脂１００質量部に対して０．１〜２質量部配合することが好ましく、０．５〜１．５質量部配合することがより好ましい。
【００５８】
［他の成分］
本発明においては、上記各成分の他、核剤、架橋ＰＰＳ樹脂、ＣＯＣなどを配合してもよい。特に、核剤や架橋ＰＰＳ樹脂を配合することで早く固化させることができ、その方が表面性に優れる。
【００５９】
本発明の光反射部品の製造方法においては、以上の混合物を溶融混練して得られる樹脂組成物を、ダイヤモンド状炭素被膜でキャビティ表面を表面処理した金型を用いて射出成形して光反射部品を製造する。具体的には、前記樹脂組成物を押出機に投入して溶融混練してペレット化し、このペレットを上記金型を装備した射出成形機に投入し、射出成形することで製造する。ダイヤモンド状炭素は非晶であるため、例えば、ＴｉＮ等の金属では実現できないような、鏡面性に優れた表面処理が可能である。また、ダイヤモンド状炭素は摩擦係数が非常に低いため、樹脂が金型に張り付かず、離型性が更に向上する。尚、キャビティとは、金型内部における、樹脂が充填される空間全体を指す。
【００６０】
前記金型におけるダイヤモンド状炭素被膜は、特開平１０−２０３８９６号公報などや特開昭６３−１８５８９３号公報に記載された技術などにより、金型基材のキャビティ表面に形成される。ダイヤモンド状炭素被膜の膜厚は０．５〜３．０μｍとすることが好ましい。
金型基材の材質には特に制限はなく、例えばＳＵＳ４２０Ｊ２等のステンレス鋼、ＳＫＤ１１，ＳＫＤ１２，ＳＫＤ６１，ＳＫ３等の合金工具鋼、ＳＫＨ１５１等のハイス鋼、Ｓ５５Ｃ，ＳＣＭ４４０等の構造用炭素鋼、アルミ合金、ベリリウム銅等の非鉄合金が挙げられる。
金型基材の表面硬度や表面粗さには特に制約はないが、ある程度表面硬度を高めておいたり、表面粗さを小さくしておいたりすることが好ましい。
また、金型基材とダイヤモンド状炭素被膜の結合を強固にするために、金型基材表面を処理して各種の中間層を設けてもよい。
【００６１】
一方、射出成形時において、保圧力及び／又は保圧速度を下記範囲とすることで、ひけやバリの発生を抑制することができ、転写性が向上し表面性（低拡散反射率）を更に向上させることができる。これらの中でも、保圧速度の方が特に効果が高い。
射出成形時の保圧力は、３０〜１００ＭＰaとすることが好ましく、５０〜７０ＭＰａとすることがより好ましい。
また、射出成形時の保圧速度は５０〜２００ｍｍ／ｓｅｃとすることが好ましく、１００〜１５０ｍｍ／ｓｅｃとすることがより好ましい。
【００６２】
＜光反射部品＞
本発明の光反射部品は、既述の本発明の光反射部品の製造方法により製造されてなる。すなわち、本発明の光反射部品は、既述の製造方法によって得られることから、表面性（低拡散反射率）及び耐熱性に優れる。
【実施例】
【００６３】
以下に、実施例により本発明を更に具体的に説明するが、本発明は以下の実施例に限定されるものではない。【００６４】
［実施例１〜２２、比較例１〜７］
各実施例・比較例において、表１に示す各原料成分をドライブレンドして得た混合物を、シリンダー温度３２０℃の二軸押出機に投入し（ウォラストナイト、ガラス繊維、中空ガラスビーズは押出機のサイドフィード部より別添加）、溶融混練し、ペレット化した。
使用した各原料成分の詳細を以下に示す。【００６５】
（Ａ）成分（ＰＡＳ樹脂）
以下の（ａ）、（ｃ）及び（ｄ）のうちのいずれかのＰＰＳ樹脂、及び（ｂ）ＰＰＳ樹脂Ｃの計２種のＰＰＳ樹脂を混合して用いた。
（ａ）ＰＰＳ樹脂Ａ：（株）クレハ製フォートロンＫＰＳ（溶融粘度：９Ｐａ・ｓ（せん断速度：１２１６ｓｅｃ−１、３１０℃））
当該ＰＰＳ樹脂Ａの合成方法を以下に示す。
２０ＬのオートクレーブにＮＭＰ（Ｎ−メチル−２−ピロリドン）５７００ｇを仕込み、窒素ガスで置換後、約１時間かけて、撹拌機の回転数を２５０ｒｐｍで撹拌しながら、１００℃まで昇温した。１００℃に到達後、濃度７４．７質量％のＮａＯＨ水溶液１１７０ｇ、硫黄源水溶液１９９０ｇ（ＮａＳＨ＝２１．８モル及びＮａ２Ｓ＝０．５０モルを含む）、及びＮＭＰ１０００ｇを加え、約２時間かけて、徐々に２００℃まで昇温し、水９４５ｇ、ＮＭＰ１５９０ｇ、及び０．３１モルの硫化水素を系外に排出した。【００６６】
上記脱水工程の後、１７０℃まで冷却し、ｐ−ＤＣＢ（ｐ−ジクロロベンゼン）３５２４ｇ、ＮＭＰ２８００ｇ、水１３３ｇ、及び濃度９７重量％のＮａＯＨを２３ｇ加えたところ、缶内温度は１３０℃になった。引き続き、撹拌機の回転数２５０ｒｐｍで撹拌しながら、１８０℃まで３０分間かけて昇温し、更に、１８０℃から２２０℃までの間は６０分間かけて昇温した。その温度で６０分間反応させた後、２３０℃まで３０分間かけて昇温し、２３０℃で９０分間反応を行い、前段重合を行った。【００６７】
前段重合終了後、直ちに撹拌機の回転数を４００ｒｐｍに上げ、水３４０ｇを圧入した。水圧入後、２６０℃まで１時間で昇温し、その温度で５時間反応させ後段重合を行った。後段重合終了後、反応混合物を室温付近まで冷却してから、内容物を１００メッシュのスクリーンで粒状ポリマーを篩別し、次いで、アセトン洗いを３回、水洗を３回、０．３％酢酸洗を行い、その後、水洗を４回行い、洗浄した粒状ポリマーを得た。粒伏ポリマーは、１０５℃で１３時間乾操した。このようにして得られた粒状ポリマーは、溶融粘度が１０Ｐａ・ｓであった。この操作を５回繰返し必要量のポリマー（ＰＰＳ樹脂Ａ）を得た。【００６８】
（ｂ）ＰＰＳ樹脂Ｂ：ポリプラスチックス（株）製「フォートロン（登録商標）Ｆ９０２０  黒、色番：ＨＤ９９２０  ２０％カラコン」
（ｃ）ＰＰＳ樹脂Ｃ：（株）クレハ製フォートロンＫＰＳ  Ｗ２０２Ａ（溶融粘度：２０Ｐａ・ｓ（せん断速度：１２１６ｓｅｃ−１、３１０℃））
（ｄ）ＰＰＳ樹脂Ｄ：（株）クレハ製フォートロンＫＰＳ  Ｗ２０３Ａ（溶融粘度：３０Ｐａ・ｓ（せん断速度：１２１６ｓｅｃ−１、３１０℃））
なお、表１〜表２に示す（Ａ）成分の質量部数は、２種を混合した各ＰＰＳ樹脂中のＰＰＳ樹脂成分のみの合計量に相当する。【００６９】
（Ｂ１）成分（繊維状無機充填剤）又は（Ｂ２）成分（ウィスカ状無機充填剤）
繊維状無機充填剤Ａ：ガラス繊維（オーウェンスコーニング製造（株）製  ＣＳ  ０３  ＤＥ  ＦＴ５２３（繊維長３ｍｍ、繊維径６．５μｍ））
ウィスカ状無機充填剤Ａ：ウォラストナイト（ＮＹＣＯ製  ＮＹＡＤ １２５０（繊維長９μｍ、繊維径３．５μｍ））
ウィスカ状無機充填剤Ｂ：ウォラストナイト（ＮＹＣＯ製  ＮＹＧＬＯＳ ８（繊維長１３６μｍ、繊維径８μｍ））【００７０】
（Ｃ）成分（粉粒体充填剤）
粉粒体充填剤Ａ：炭酸カルシウム（白石工業（株）製、Ｂｒｉｌｌｉａｎｔ−１５００（平均粒径５０％ｄ：０．７μｍ））
粉粒体充填剤Ｂ：炭酸カルシウム（（株）カルファイン製、ＫＳ−１３００（平均粒径５０％ｄ：３．０μｍ））
粉粒体充填剤Ｃ：カオリン（ＢＡＳＦ製、ＴＲＡＮＳＬＩＮＫ ４４５（平均粒径５０％ｄ：１．４μｍ、表面処理珪酸アルミニウム（カオリンクレー）））
粉粒体充填剤Ｄ：中空ガラスビーズ（日本カラー工業（株）製、ジオスフィアー２００  造粒品（平均粒径５０％ｄ：４．０μｍ））【００７１】
（Ｄ）成分（滑剤）
滑剤Ａ：日油（株）製、ユニスターＨ４７６
滑剤Ｂ：三洋化成工業（株）製、サンワックス１６１−Ｐ
滑剤Ｃ：クラリアントジャパン（株）製、リコワックスＰＥＤ１９１  （数平均分子量５０００、酸価１７）【００７２】
（Ｅ）成分（シラン化合物）
シラン化合物：γ−アミノプロピルトリエトキシシラン（信越化学工業製、ＫＢＥ-９０３Ｐ）【００７３】
上述のようにして作製したペレットから、ダイヤモンド状炭素被膜でキャビティ表面を表面処理した金型を装備した射出成形機（日本製鋼所  Ｊ５５ＡＤ）により、以下の成形条件にて各種試験片を作製し、以下の評価を行った。なお、各比較例においては、表面処理をしていない金型を用いた。結果を表１に示す。
（成形条件）
シリンダー温度（ノズル側〜ホッパー側の温度）：（ノズル側）３２０−３２０−３２０−３２０−３１０−２９０℃（ホッパー側）
金型温度：１５０℃
射出速度：１５０ｍｍ／ｓｅｃ
保圧力：５０ＭＰａ又は７０ＭＰａ
保圧速度：５０ｍｍ／ｓｅｃ又は１５０ｍｍ／ｓｅｃ
射出＋保圧時間：１５ｓｅｃ、冷却時間：１５ｓｅｃ
スクリュー回転数：１００ｒｐｍ【００７４】
一方、金型キャビティ表面へのダイヤモンド状炭素被膜による表面処理は、以下のようにして行った。
金型鋼材ＨＰＭ３８（日立金属工具鋼（株）製）で作製したカラープレート用金型駒の表面に、ＤＬＣ（ダイヤモンドライクカーボン、日本コーティングセンター（株）製、Ｊｃｏａｔ  スリックコート−Ｆ  膜厚１．５〜２．５μｍ  硬度１５００〜２５００ＨＶ  摩擦係数０．０５〜０．１０  酸化温度５００℃）で表面処理した。【００７５】
（１）連続成形性
射出成形にてシリンダー温度３２０℃、金型温度１５０℃で長さ６５ｍｍ×幅５５ｍｍ、厚み２ｍｍ（幅１０ｍｍ、厚み２ｍｍのサイドゲート）のカラープレート（金型固定側が鏡面となっている試験片）を作製した。試験片の金型固定側鏡面について、曇りの有無を目視にて評価し、曇りが発生し始めたショット数を測定した。【００７６】
（２）荷重たわみ温度（ＤＴＵＬ）  〜耐熱性〜
射出成形にて、シリンダー温度３２０℃、金型温度１５０℃でＩＳＯ３１６７に準じた試験片（幅１０ｍｍ、厚み４ｍｍｔ）を作製し、以下の条件で測定した。
測定機：ＨＤ５００−ＰＣ  Ｙａｓｕｄａ製  ヒートデストーションテスター
気槽式高温ＤＴＵＬ
両持梁／両端自由端／中心荷重
スパン：６４ｍｍ
応力：１．８０ＭＰａ
温度：２℃／ｍｉｎ    ５０℃スタート【００７７】
（３）拡散反射率  〜表面性〜
射出成形にてシリンダー温度３２０℃、金型温度１５０℃で長さ６５ｍｍ×幅５５ｍｍ、厚み２ｍｍ（幅１０ｍｍ、厚み２ｍｍのサイドゲート）のカラープレート（金型固定側が鏡面となっている試験片）を作製し、試験片の金型固定側鏡面にアルミニウムを蒸着し、蒸着面についてＩＳＯ７７２４/１に準じて以下の条件で測定した。
測定機：東洋精機（株）製  ＳＰＥＣＴＲＯＰＨＯＴＯＭＥＴＥＲ    ｃｏｌｏｒ−ｓｐｈｅｒｅ
測定面積：φ３０
測定波長：４００ｎｍ
尚、上記アルミニウムの蒸着は、以下の条件で行った。
Ｗボード（抵抗体）にアルミワイヤーを細かく刻んで約０．２ｇ載せ、Ｗボードを電極部に設置した。試験槽内を真空にしてＷボードに電流を流し、Ｗボードに載せたアルミワイヤーを溶かしアルミニウムを微粒子化して飛散させた。飛散したアルミニウムを、上記試験片の金型固定側鏡面に誘導し蒸着した。蒸着に用いた機器、条件などについて以下に示す。
試験機：神港精機（株）製  ＡＩＦ−８５０ＳＢ形イオンプレーティング装置
蒸着法：抵抗加熱方式
Ｗボード：フルウチ化学（株）製  バコムスタンダードボードＢＹ−１０７
アルミワイヤー：フルウチ化学（株）製  Ａｌ Ｗｉｒｅ(ＡＬＭ−１１００５Ａ) 
真空度：１０−３Ｐａ
試料台の回転数：１０００ｒｐｍ
電流：３０Ａ
蒸着時間：４分【００７８】
（４）溶融粘度
東洋精機（株）製キャピログラフを用い、キャピラリーとして１ｍｍφ×２０ｍｍＬ／フラットダイを使用し、バレル温度３１０℃、せん断速度１２１６ｓｅｃ−１での溶融粘度を測定した。【００７９】
【表１】
2014002305.tif 000002
【００８０】
【表２】
2014002305.tif 000003
【００８１】
表１より、以下のことが分かる。
本発明の第１の態様に相当する実施例１は、連続成形性、耐熱性、及び表面性（低拡散反射率）のいずれも良好な結果が得られた。これに対し、（Ｃ）成分を配合しなかったこと以外は実施例１とほぼ同じ樹脂組成の比較例１においては表面性に劣っていた。このことから、第１の態様においては（Ｃ）成分がないと表面性において優れた効果が得られないことが分かる。また、ダイヤモンド状炭素被膜でキャビティ表面を表面処理した金型を用いずに成形したことのみが実施例１と異なる比較例２は連続成形性が極端に劣っていた。
また、本発明の第２の態様に相当する実施例２及び３は、連続成形性、耐熱性、及び表面性（低拡散反射率）のいずれも良好な結果が得られた。これに対し、（Ｂ２）成分の代わりに繊維長が９μｍのウィスカ状無機充填剤を配合した比較例３は、耐熱性に劣っていた。このことから、単一の繊維長のウィスカ状無機充填剤を使用する場合において、第２の態様に規定する繊維長でないと耐熱性に劣ることが分かる。また、実施例３及び比較例６における各成分の組成物全体に対する質量分率は、実施例３においては、（Ａ）成分：３９．１質量％、（Ｂ）成分：２５質量％、（Ｃ）成分：３５質量％、（Ｄ）成分：０．３質量％、（Ｅ）成分：０．４質量％であり、比較例６においては、（Ａ）成分：７４．２質量％、（Ｂ）成分：２５質量％、（Ｃ）成分：０質量％、（Ｄ）成分：０．２質量％、（Ｅ）成分：０．４質量％である。つまり、比較例６は、実施例３において（Ｃ）成分の代わりにそれとほぼ同量の（Ａ）成分を配合した例である。換言すると、比較例６は、（Ｃ）成分を配合しなかったこと以外は実施例３とほぼ同じ樹脂組成であるが、連続成形性に劣っていた。このことから、第２の態様においては（Ｃ）成分がないと連続成形性において優れた効果が得られないことが分かる。
更に、本発明の第３の態様に相当する実施例４〜２２は、連続成形性、耐熱性、及び表面性（低拡散反射率）のいずれも良好な結果が得られた。これに対して、ダイヤモンド状炭素被膜でキャビティ表面を表面処理した金型を用いずに成形したことのみが実施例５と異なる比較例４は連続成形性が極端に劣っていた。
一方、実施例５、６及び１３は（Ｄ）滑剤のみが異なり、それ以外は同じ組成であるが、（Ｄ）滑剤として酸価が０のポリエチレンワックスを用いた実施例６は、当該滑剤を用いない実施例５及び１３よりも連続成形性に優れていた。このことから、酸価が０のポリエチレンワックスを用いると連続成形性に優れることが分かる。
また、実施例７〜１０は、保圧力及び保圧速度を実施例６よりも高めた例であり、いずれも表面性が向上していることが分かる。特に、保圧速度を高めた場合に表面性（低拡散反射率）向上の効果が顕著である。また、保圧力を高めた場合も、表面性（低拡散反射率）の向上が認められるが、１００ＭＰａとした場合は若干バリが発生したため（ただし、許容範囲である。）、７０ＭＰａ程度がより好ましいと言える。
更に、（Ｃ）粉粒体充填剤以外はほぼ同じ樹脂組成の実施例４、６、１１及び１２の比較から、平均粒径５０％ｄが１．５μｍ以下の（Ｃ）粉粒体充填剤を用いると、平均粒径５０％ｄが１．５μｍを超える（Ｃ）粉粒体充填剤を用いるよりも表面性（低拡散反射率）が優れることが分かる。
更に、実施例６、１４〜１６の比較から、第３の態様においては、繊維長が２μｍ以上３０μｍ未満のウィスカ状無機充填剤Ａ（Ｂ２ａ）（Ｘ質量部）と、繊維長が１００μｍ以上１０００μｍ未満で、且つ繊維径が５〜５０μｍのウィスカ状無機充填剤Ｂ（Ｂ２ｂ）（Ｙ質量部）との質量比（Ｘ／Ｙ）が、２程度よりも３〜４程度でより表面性（低拡散反射率）が優れることが分かる。
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
（Ａ）ポリアリーレンスルフィド樹脂１００質量部と、（Ｂ１）繊維長が１〜５ｍｍの繊維状無機充填剤１０〜１２０質量部と、（Ｃ）粉粒体充填剤１０〜２２０質量部と、を含む混合物を溶融混練して得られる樹脂組成物を、ダイヤモンド状炭素被膜でキャビティ表面を表面処理した金型を用いて射出成形する工程を有する光反射部品の製造方法。
【請求項２】
（Ａ）ポリアリーレンスルフィド樹脂１００質量部と、（Ｂ２）繊維長が３０μｍ以上１０００μｍ未満のウィスカ状無機充填剤３０〜１５０質量部と、（Ｃ）粉粒体充填剤１０〜２２０質量部と、を含む混合物を溶融混練して得られる樹脂組成物を、ダイヤモンド状炭素被膜でキャビティ表面を表面処理した金型を用いて射出成形する工程を有する光反射部品の製造方法。
【請求項３】
（Ａ）ポリアリーレンスルフィド樹脂１００質量部と、
（Ｂ２ａ）繊維長が２μｍ以上３０μｍ未満のウィスカ状無機充填剤Ｘ質量部と、
（Ｂ２ｂ）繊維長が１００μｍ以上１０００μｍ未満で、且つ繊維径が５〜５０μｍのウィスカ状無機充填剤Ｙ質量部と、
（Ｃ）粉粒体充填剤１０〜２２０質量部と、を含む混合物を溶融混練して得られ、以下の式（１）〜式（３）のすべてを満たす樹脂組成物を、ダイヤモンド状炭素被膜でキャビティ表面を表面処理した金型を用いて射出成形する工程を有する光反射部品の製造方法。
４／３＜Ｘ／Ｙ≦４  …式（１）
１３≦Ｙ＜３０  …式（２）
５０≦Ｘ＋Ｙ≦１５０  …式（３）
【請求項４】
前記混合物が、（Ａ）ポリアリーレンスルフィド樹脂１００質量部と、（Ｂ１）繊維長が１〜３ｍｍで、且つ繊維径が３〜７μｍの繊維状無機充填剤２０〜４０質量部と、（Ｃ）粉粒体充填剤１０〜２２０質量部と、を含む混合物である請求項１に記載の光反射部品の製造方法。
【請求項５】
前記混合物が、（Ａ）ポリアリーレンスルフィド樹脂１００質量部と、（Ｂ２）繊維長が３０〜１５０μｍで、且つ繊維径が２〜１０μｍのウィスカ状無機充填剤５０〜８０質量部と、（Ｃ）粉粒体充填剤１０〜２２０質量部と、を含む混合物である請求項２に記載の光反射部品の製造方法。
【請求項６】
前記混合物が、（Ａ）ポリアリーレンスルフィド樹脂１００質量部と、（Ｂ２ａ）繊維長が２μｍ以上３０μｍ未満で、且つ繊維径が２〜１０μｍのウィスカ状無機充填剤Ｘ質量部と、（Ｂ２ｂ）繊維長が１００〜１５０μｍで、且つ繊維径が５〜１０μｍのウィスカ状無機充填剤Ｙ質量部と、（Ｃ）粉粒体充填剤１０〜２２０質量部と、を含む混合物であり、以下の式（１）〜式（３’）のすべてを満たす請求項３に記載の光反射部品の製造方法。
４／３＜Ｘ／Ｙ≦４  …式（１）
１３≦Ｙ＜３０  …式（２）
５０≦Ｘ＋Ｙ≦８０  …式（３’）
【請求項７】
（Ｂ１）繊維長が１〜５ｍｍの繊維状無機充填剤が、繊維長が１〜５ｍｍのガラス繊維を含む、請求項１又は４に記載の方法。
【請求項８】
前記混合物が、更に（Ｄ）滑剤を含む混合物である請求項１〜７のいずれか１項に記載の光反射部品の製造方法。
【請求項９】
前記（Ｄ）滑剤として、酸価を持たないポリエチレンワックスを用いる請求項８に記載の光反射部品の製造方法。
【請求項１０】
前記混合物が、（Ｃ）粉粒体充填剤として、レーザー回折・散乱法で測定した平均粒子径（５０％ｄ）が１．５μｍ以下の粉粒体充填剤５０〜１１０質量部を含み、且つ（Ｄ）酸価を持たないポリエチレンワックス０．１〜２質量部を更に含む混合物である請求項５に記載の光反射部品の製造方法。
【請求項１１】
前記混合物が、（Ｃ）粉粒体充填剤として、レーザー回折・散乱法で測定した平均粒子径（５０％ｄ）が１．５μｍ以下の粉粒体充填剤５０〜１１０質量部を含み、且つ（Ｄ）酸価を持たないポリエチレンワックス０．１〜２質量部を更に含む混合物である請求項６に記載の光反射部品の製造方法。
【請求項１２】
前記混合物が、更に（Ｅ）シラン化合物を含む混合物である請求項１〜１１のいずれか１項に記載の光反射部品の製造方法。
【請求項１３】
射出成形時の保圧力を５０〜７０ＭＰaとする請求項１〜１２のいずれか１項に記載の光反射部品の製造方法。
【請求項１４】
射出成形時の保圧速度を５０〜１５０ｍｍ／ｓｅｃとする請求項１〜１３のいずれか１項に記載の光反射部品の製造方法。
【国際調査報告】
2014002305.tif 000004
2014002305.tif 000005
2014002305.tif 000006
2014002305.tif 000007
2014002305.tif 000008